그 중 에서 도 , 자외선 안정제 를 혼합 하 여 사용 하 면 포토크로믹 화합물 의 내구 성 을 더욱 향상 시킬 수 있 기 때문 에 호적 하 다 . 자외선 안정제 로서 는 , 힌더 드 아민 광안정제 , 힌더 드페 놀 산화 방지 제 , 황계 산화 방지 제 를 호적 하 게 사용 할 수 있 다 . 호적 한 예 로서 는 , 비스 ( 1 , 2 , 2 , 6 , 6 - 펜 타 메틸 - 4 - 피 페리 딜 ) 세바 케이트 , 아사히 덴 카 고교 ( 주 ) 제 아 데카 스탭 LA - 52 , LA - 57 , LA - 62 , LA - 63 , LA - 67 , LA - 77 , LA - 82 , LA - 87 , 2 , 6 - 디 - t - 부틸 - 4 - 메틸 - 페놀 , 2 , 6 - 에틸렌 비스 ( 옥시 에틸렌 ) 비스 [ 3 -( 5 - t - 부틸 - 4 - 히드록시 - m - 톨 릴 ) 프로 피오 네이트 ] , 치바 · 스페셜 티 · 케미컬 즈 사제 의 IRGANOX 1010 , 1035 , 1075 , 1098 , 1135 , 1141 , 1222 , 1330 , 1425 , 1520 , 259 , 3114 , 3790 , 5057 , 565 등 을 들 수 있 다 . 이 자외선 안정 제 의 사용량 은 특별히 제한 되 는 것 은 아니 지만 , 바람직 하 게 는 상기 경화 성 조성물 100 질 량부 에 대해 각 자외선 안정 제 의 배 합량 이 0 . 001 ∼ 10 질량 부이 며 , 더욱 바람직 하 게 는 0 . 01 ∼ 1 질 량부 의 범위 이 다 . 특히 힌더 드 아민 광안정제 를 사용 하 는 경우 , 너무 많 으면 각 화합물 간 의 내구 성 의 향상 효과 가 달라 열화 후 에 , 발색 색조 의 색 어긋남 을 일으키 는 경우 가 생기 기 때문 에 , 상기 포토크로믹 화합물 1 몰 에 대해 , 바람직 하 게 는 0 . 5 ∼ 30 몰 , 보다 바람직 하 게 는 , 1 ∼ 20 몰 , 더욱 바람직 하 게 는 2 ∼ 15 몰 사용 하 는 것 이 호적 하 다 .